(57)【要約】    【課題】  ２本のコードを簡易な方法によって形成される接合部を介して簡単に、短時間に接続し、接合部の強度と径を本体コード並みに維持した長尺のタイヤコードを提供する。    【解決手段】  ２本のタイヤコード１１，１２が接合部１３を介し接続されたタイヤコード１であり、接合部１３は、コード１１，１２の端部の上撚を解撚して下撚糸１１ａ，１１ｂ，１２ａ，１２ｂに分離して該解撚部のそれぞれ１本の下撚糸１１ｂ，１２ｂが切断除去され、残余の下撚糸１１ａ，１２ａを互いに撚り合わせると共に下撚糸１１ａ，１２ａ同士が接着剤Ｃで接着され形成されている。    【選択図】  図１
2005153747.tif 000002
【特許請求の範囲】
【請求項１】
多数のフィラメントからなる２本のコードが、接合部を介し接続されたタイヤコードであって、
前記接合部が、両コード端部における該接合部を構成するフィラメントの一部がそれぞれ切断除去され、残余のフィラメントが収束されて一体に接着され形成されてなる
ことを特徴とするタイヤコード。
【請求項２】
前記コードが複数のフィラメント束に下撚と上撚を施してなるタイヤコードであって、
前記接合部が、両コード端部の上撚を解撚して下撚糸に分離し該解撚部からそれぞれ少なくとも１本の下撚糸が切断除去され、残余の下撚糸を互いに撚り合わせると共に下撚糸同士が接着され形成されてなる
ことを特徴とする請求項１に記載のタイヤコード。
【請求項３】
前記コードが複数のフィラメント束に下撚と上撚を施してなるタイヤコードであって、
前記接合部が、両コード端部の上撚を解撚して下撚糸に分離し該解撚部からそれぞれ少なくとも１本の下撚糸が切断除去され、残余の下撚糸を互いに引き揃えて重ね合わせ部を形成し、該重ね合わせ部の下撚糸同士が接着され形成されてなる
ことを特徴とする請求項１に記載のタイヤコード。
【請求項４】
前記コードが複数のフィラメント束に下撚と上撚を施してなるタイヤコードであって、
前記接合部が、両コード端部の上撚を解撚して下撚糸に分離し該解撚部からそれぞれ少なくとも１本の下撚糸が切断除去され、一方のコードの下撚糸に他方の下撚糸を螺旋状に巻き付けると共に下撚糸同士が接着され形成されてなる
ことを特徴とする請求項１に記載のタイヤコード。
【請求項５】
前記接合部の接着手段が接着剤であることを特徴とする請求項１〜４のいずれかに記載のタイヤコード。
【請求項６】
前記接合部の長さが、３〜２５ｍｍであることを特徴とする請求項１〜５のいずれかに記載のタイヤコード。
【請求項７】
前記接合部の径が、本体コード径の０．７〜１．１倍であることを特徴とする請求項１〜６のいずれかに記載のタイヤコード。
【請求項８】
前記接合部におけるコード強力が、本体コード強力の６０％以上であることを特徴とする請求項７に記載のタイヤコード。
【請求項９】
前記タイヤコードが処理済コードであることを特徴とする請求項に１〜８のいずれかに記載のタイヤコード。
【請求項１０】
請求項１〜９のいずれかに記載のタイヤコードで補強された
ことを特徴とする空気入りタイヤ。
【発明の詳細な説明】
【技術分野】
【０００１】
本発明は、２本のコード端部同士を接続して得られる接合部の強度と径を本体コード並みに維持したタイヤコード、及びそのタイヤコードで補強された空気入りタイヤに関する。
【背景技術】
【０００２】
空気入りタイヤのカーカス層やベルト補強層等の補強材として、シングルのタイヤコードを用いてタイヤ周方向で補強部材間にジョイントを生じさせない構造にすること、また緯糸を用いずにタイヤコードを引き揃えゴム被覆したものを補強材としてタイヤの軽量化やユニフォミティーを向上することが行われている。
【０００３】
このような用途に用いる長尺のタイヤコードを得るためには、２本のコード端部を機械的に結ぶノット法や、旋回空気流を利用し撚り掛けるエアージョイント法等により短尺のコードを継ぎ合わせる、また、糸端部を重ね合わせて撚を加えると共に接着剤で接着し長尺化することが知られている（特許文献１，２）。
【０００４】
また、接着剤処理等の処理済みのシングルタイヤコードは、コードを１本ずつ処理する方法では極めて生産効率が悪いことから、タイヤコードを経糸としたすだれ織物長手方向の両端部において、経糸の端部がその片側に隣接する経糸の端部と交互に結接され任意の複数本の経糸が連続してなるすだれ織物を接着剤処理した後、経糸を取り出すことで長尺の処理済みタイヤコードが得られるタイヤ補強用コードすだれ織物が開示されている（特許文献３）。
【特許文献１】特開２００２−３６２８３６号公報
【特許文献２】特開平１１−２５６４５５号公報
【特許文献３】特開平１１−２４５６１４号公報
【発明の開示】
【発明が解決しようとする課題】
【０００５】
ところで、シングルタイヤコードを引き揃えゴム被覆された補強材を作製するには、例えば、多数のコードを櫛状の筬やハーモニカ状のガイド穴に通す等の手段で一定のピッチに配列させ押出機やカレンダー装置に供給してゴムをトッピングすることにより、経糸のみからなる長尺のトッピングシートを得ることができ、タイヤの補強材として好適に使用することができる。
【０００６】
しかしながら、前記の長尺のタイヤコードにはノット法やエアージョイント法等による接合部が所々に存在しており、これを前記のように押出機等のトッピング工程に供給した場合、コードから突出した結び目やフィラメント、或いはコード径より大きい径の接合部が筬やガイド穴に引っ掛かったり、接続強度の不足からトッピング中にコードが破断することがある。
【０００７】
一旦、コード破断のようなトラブルが起こると押出機の口金部を分解し、コードを配列して筬やガイド穴に通し直すという人手と時間を要する煩雑な作業を必要とし、また、ノットセンサによってコード中の接合部を検出することもできるが、この場合はコード破断が生じないように運転を制御してトッピング加工を行うため、低速運転による手間や作業効率の低下、さらには低速運転中のコードピッチの乱れやゴム厚みの変化などトッピング精度の低下を招くという問題がある。
【０００８】
また、上記トッピングシートをタイヤ補強材に使用する場合、コードの接合部の強度不足や結び目等の突出部がタイヤ性能に悪影響を及ぼすおそれがあることから接合部を除去して使用する必要があり、その工数増加や材料損失の要因となっている。
【０００９】
本発明は、主として空気入りタイヤの補強材に用いられるタイヤコードであって、２本のコードを簡易な方法によって形成される接合部を介して簡単に、短時間に接続し、接合部の強度と径を本体コード並みに維持した長尺のタイヤコード、及びそのタイヤコードを用いて補強されたタイヤ性能を確保した空気入りタイヤを提供することを目的とする。
【課題を解決するための手段】
【００１０】
請求項１の発明は、多数のフィラメントからなる２本のコードが、接合部を介し接続されたタイヤコードであって、前記接合部が、両コード端部における該接合部を構成するフィラメントの一部がそれぞれ切断除去され、残余のフィラメントが収束されて一体に接着され形成されてなることを特徴とするタイヤコードである。
【００１１】
本発明のタイヤコードによれば、簡易な方法で接合部を形成し２本のコードを接続し、接合部の強度と径を本体コード並みに維持した連続するタイヤコードを容易に得ることができ、ゴム押出機やカレンダー装置等を用いたトッピング加工時のコード破断などの工程トラブルを防止して連続運転を可能とし、また接合部がタイヤ中に含まれてもタイヤ性能を低下させることがない。さらに、コード端部での接続を繰り返すことで、無限長さのタイヤコードを得ることができるようになる。この場合、コード端の接合部において切断除去されるフィラメント数は、２本のコート共に構成フィラメント数のおよそ半数以下、好ましくは同数とし、残余のフィラメント数の合計を本体コードとほぼ同等とすることが好ましい。
【００１２】
請求項２の発明は、前記コードが複数のフィラメント束に下撚と上撚を施してなるタイヤコードであって、前記接合部が、両コード端部の上撚を解撚して下撚糸に分離し該解撚部からそれぞれ少なくとも１本の下撚糸が切断除去され、残余の下撚糸を互いに撚り合わせると共に下撚糸同士が接着され形成されてなることを特徴とする請求項１に記載のタイヤコードである。
【００１３】
請求項３の発明は、前記コードが複数のフィラメント束に下撚と上撚を施してなるタイヤコードであって、前記接合部が、両コード端部の上撚を解撚して下撚糸に分離し該解撚部からそれぞれ少なくとも１本の下撚糸が切断除去され、残余の下撚糸を互いに引き揃えて重ね合わせ部を形成し、該重ね合わせ部の下撚糸同士が接着され形成されてなることを特徴とする請求項１に記載のタイヤコードである。
【００１４】
請求項４の発明は、前記コードが複数のフィラメント束に下撚と上撚を施してなるタイヤコードであって、前記接合部が、両コード端部の上撚を解撚して下撚糸に分離し該解撚部からそれぞれ少なくとも１本の下撚糸が切断除去され、一方のコードの下撚糸に他方の下撚糸を螺旋状に巻き付けると共に下撚糸同士が接着され形成されてなることを特徴とする請求項１に記載のタイヤコードである。
【００１５】
請求項２〜４に記載の発明のタイヤコードによれば、２本撚又は３本撚以上のタイヤコードのコード端部の上撚を解撚し、該解撚部から下撚糸の少なくとも１本を切断除去した後、接合部を構成する残余の下撚糸同士を撚り合わせる、又は引き揃えて重ね合わせる、或いは巻き付かせることで下撚糸を収束し接着することで、熟練を要さずに簡単に、短時間で接合部を形成し、接合部の強度と径を本体コード並みに維持する連続したタイヤコードを容易に得られる。
【００１６】
このコード接合部の形成は、特別な設備や装置を要さずに、鋏などの簡易な道具を用いて手作業でも容易に実施することができるので、タイヤコードを材料として処理する準備過程での全ての工程においてコードの接続作業が可能となる。
【００１７】
請求項５の発明は、前記接合部の接着手段が接着剤であることを特徴とするタイヤコードであり、接合部の接着強度と下撚糸やフィラメントを接着固化することで収束性を向上し、接合部の強度と径を確保し工程通過性を確実に向上することができる。
【００１８】
請求項６の発明は、前記接合部の長さが、３〜２５ｍｍであることを特徴とするタイヤコードであり、接合部形成の作業性と接合部の強度を確保するものとなる。
【００１９】
請求項７の発明は、前記接合部の径が、本体コード径の０．７〜１．１倍であることを特徴とするタイヤコードであり、これにより、コード接合部がトッピング加工時に筬やガイド穴に引っ掛かったり詰まったりして破断することなくスムーズに通過することができ、コードの破断などのトラブル発生時の煩雑な作業を解放して加工効率を向上する。また、トッピングシート表面に接合部の膨らみや凹みを生じることがなく、シートの外観を良好にするだけでなくユニフォミティーなどタイヤ性能を向上することができる。
【００２０】
請求項８の発明は、前記接合部におけるコード強力が、本体コード強力の６０％以上であることを特徴とするタイヤコードであり、これにより、トッピング加工時のコードテンションによるコード破断を防ぐと共に、接合部がそのままタイヤ中に含まれても補強性を低下させることなく、耐久性などのタイヤ基本性能を確保することができる。
【００２１】
請求項９の発明は、前記タイヤコードが処理済コードであることを特徴とするタイヤコードであり、長尺化されたタイヤコードがそのままトッピング装置に使用でき、また、コードが熱セットされているので解撚や接続作業が容易なものとなる。ここで、処理済とは、ＲＦＬ処理液やメッキ等による接着剤処理と熱処理を含むものをいう。
【００２２】
請求項１０の発明は、請求項１〜９のいずれかに記載のタイヤコードで補強されたことを特徴とする空気入りタイヤである。
【００２３】
本発明の空気入りタイヤによれば、コード接合部の強度や径が本体コード並みに維持されるので、この接合部がタイヤ中に含まれてもタイヤ強度の低下や接合部が異物化することなく、かつ材料損失を生じずに耐久性やユニフォミティーなどの性能を確保し、またシートの薄肉化によるタイヤ軽量化にも寄与することができる。
【発明の効果】
【００２４】
この発明のタイヤコードによれば、接合部の強度と径を本体コード並みに維持する連続したタイヤコードが容易に得られ、さらにコード端部の接合を繰り返すことで無限長さのタイヤコードを得ることもできる。これにより、押出機やカレンダー装置を用いたシングルコードのトッピング加工において、コード破断などのトラブル発生を防止して連続運転を可能とし、トラブル時の煩雑な復旧作業から解放し、かつ緯糸無しのトッピングシートの生産効率を著しく向上する。
【００２５】
また、本発明の空気入りタイヤは、コード接合部の強度や径が本体コード並みに維持されているので、この接合部がそのままタイヤ中に含まれてもタイヤ強度を低下させることがなく、耐久性やユニフォミティーなどのタイヤ性能を確保し、軽量化に寄与することができる。
【発明を実施するための最良の形態】
【００２６】
以下に本発明の実施の形態を図面に基づいて説明する。
【００２７】
［第１の実施形態］
図１は本発明の第１の実施形態に係るタイヤコード１を示し、図２はそのコードの接続方法の１例を示す模式図である。
【００２８】
図１，２に示すタイヤコード１は、ポリエステル、ナイロン、アラミド、レーヨンなど各種有機繊維の多数のフィラメントからなるフィラメント束に下撚を施して下撚糸を形成し、この下撚糸の複数本に上撚を施して構成された、いわゆる２本撚コードや３本撚コードと呼ばれるもので、ＲＦＬ処理等の接着剤処理と熱処理が施された処理済みコードである。
【００２９】
具体的には、有機繊維の所定繊度のマルチフィラメント原糸、例えば９３０ｄｔｅｘ、１１１０ｄｔｅｘ、１４００ｄｔｅｘ、１６７０ｄｔｅｘ、２１００ｄｔｅｘ等の原糸に下撚を施したフィラメント束を２本以上合わせて上撚を施した、例えば９３０ｄｔｅｘ／２、１１１０ｄｔｅｘ／２、１６７０ｄｔｅｘ／２、１６７０ｄｔｅｘ／３等で表されるタイヤコードである。もちろん、フィラメント束の原糸に下撚のみを施した単糸からなる、１４００ｄｔｅｘ／１等で表される片撚コードも用いることができる。
【００３０】
ここで、図１，２に示すタイヤコード１は、２本撚構造（例えば、１６７０ｄｔｅｘ／２）のタイヤコードであり、２本のコード１１，１２が接合部１３を介して接続され１本の連続したコードとなっている。
【００３１】
タイヤコード１は、２本のコード１１，１２の両コード端部１１ｅ，１２ｅから上撚を解撚して下撚糸１１ａと１１ｂ、１２ａと１２ｂに分離し、接合部１３に相当する下撚糸の１本がそれぞれ切断除去され、残余の下撚糸１１ａ，１２ａが互いに撚り合わせると共に下撚糸同士が接着されて接合部１３を形成し、この接合部１３を介して１本の連続したタイヤコードに接続されたものである。
【００３２】
すなわち、図２に示すように、接合部１３は、両コード端部１１ｅ，１２ｅから接合部１３に該当する長さＬの上撚が解撚され、それぞれ下撚糸１１ａと１１ｂ、１２ａと１２ｂに分離され（図２（ｂ））、解撚された下撚糸は、それぞれの一方１１ｂ，１２ｂが解撚端部１１ｄ，１２ｄで切断除去される（同（ｃ））。次に、残余の下撚糸１１ａ，１２ａが互いに撚り合わされ、下撚糸端部１１ｃと１２ｄ及び１２ｃと１１ｄを突き合わせ部Ｔで突き合わせ状になるように接合部１３を形成し（同（ｄ））、この接合部１３の全体と突き合わせ部Ｔの近傍に接着剤Ｃを付与（同（ｅ））し接着固化して形成され、図１に示す接合部１３を介して接続された１本の連続するタイヤコード１が得られる。
【００３３】
ここで、この両コード１１，１２の上撚を解撚する際、両コード共に解撚長さを接合部１３に該当する長さＬに揃えること、双方の下撚糸を切断除去する長さを揃えることが重要であり、特に撚り合わされる残余の下撚糸１１ａ，１２ａの長さＬ１とＬ２を同一にすることが肝要である。このＬ１とＬ２の長さが異なると、下撚糸１１ａと１２ａを撚合わせ接合部１３を形成するに当たり、下撚糸端部１１ｃと１２ｄ及び１２ｃと１１ｄの突き合わせ部Ｔでの突き合わせ状態が不良となり、両端部間に隙間を生じ強度が確保できなくなったり、一方の下撚糸に弛みを生じて接合部１３の径を大きくしてしまい、後述する工程性に支障を来すようになる。
【００３４】
上記コード１１，１２端部の上撚を解撚し下撚糸を切断除去する方法は、例えば、錐や毛抜き、ピンセット、鋏などの簡単な道具を用いて手作業で行うことができ、また、解撚機や圧縮空気を作用させ解撚する方法なども挙げられる。また、下撚糸同士を撚り合わせる方法も、手作業で下撚糸を突き合わせ状に重ね合わせて指先で揉み合わせるようにしたり、糸継ぎ装置や圧縮空気を利用し撚り合わせる方法などが挙げられが、いずれも特に制限されるものではなく、手作業によって解撚、切断、撚り合わせ加工する方法が簡易であり、特別な道具や装置を不要として利便性がよい。
【００３５】
接合部１３に使用される接着剤Ｃは、撚り合わせ状態にある接合部１３の下撚糸１１ａ，１２ａ間及びその表層のフィラメント間、また接合部１３近傍の下撚糸間にも接着剤を浸透させて接続を強固なものとする観点から、溶液型の速乾性接着剤が好ましく、例えばポリ酢酸ビニル系、ポリビニルアルコール系、ポリアクリル酸エステル系等の接着剤が挙げられる。特に接着速度が速く、常温で短時間に簡単な作業で強度の高い接着力が得られることから、シアノアクリレート系の接着剤を使用するのが好ましい。
【００３６】
この接合部１３が接着剤Ｃによって接着されることで、接合部１３の接合強度を強固なものとし、また下撚糸１１ａ，１２ａやそのフィラメントの収束性を向上し、さらに下撚糸切断端１１ｃ，１１ｄ、１２ｃ，１２ｄでの剥離や飛び出しを防いで形状を良好に保ち、接合部１３の強度と径を確保し工程通過性を良好にすることができる。
【００３７】
なお、前記接合部１３の接着方法は、上記接着剤によるものの他に、直火、熱電対、超音波、赤外線などを用いた融着や溶着手段であってもよく、接合部１３の強度、径や外形形状を維持できるものであれば限定されることはない。
【００３８】
接合部１３の長さＬは、３〜２５ｍｍ程度であることが好ましく、さらには５〜１５ｍｍであることが好ましい。長さＬが３ｍｍ未満であると、上撚の解撚及び下撚糸の撚り合わせ作業が困難となり良好な接続状態が得難く、接合部の強度も十分得られなくなる。逆に、Ｌが２５ｍｍを越えると接合強度は本体コードと同等レベルに向上するが、上撚の解撚及び下撚糸の撚り合わせ作業が煩雑となって不必要な工数がかかり、また撚り合わせ状態が不均一となり強度を低下させることもある。従って、Ｌが３〜２５ｍｍの範囲であれば作業性と品質を両立し、接合部１３の強度と径を十分確保できるようになる。
【００３９】
上記により得られたタイヤコード１の接合部１３の径Ｄ１は、本体コード径Ｄ０の０．７〜１．１倍であり、好ましくは０．８〜１．０５倍であって、さらには０．９〜１．０倍、すなわち本体コード径とほぼ同等にあることが望ましい。
【００４０】
接合部の径Ｄ１がＤ０の０．７倍未満であると、接合部１３の構成フィラメント数が事実上不足することとなり十分な接合強度が確保できず、トッピング時テンションによるコード破断やタイヤの補強性を低下させる。Ｄ１が１．１倍を超えると、タイヤコード１が筬やガイド穴を通過する際に接合部１３が筬の目や穴に引っ掛かる確率が急上昇し、コード破断などのトラブルが多発するようになる。
【００４１】
これにより、コード接合部１３の径Ｄ１が本体コードとほぼ同等のものとなり、従来の接続方法によるこぶ状の結び目やフィラメントのひげ状飛び出しがなくなり、トッピング加工時にタイヤコード１の接合部１３が櫛状の筬やハーモニカ状のガイド穴に引っ掛かったり詰まったりしてコード破断やガイド穴の詰まりを生じることなく、またカレンダー加工時のロール溝からの脱線を防ぐことができ、これらのトラブル時の煩雑な復旧作業を解放して加工効率を向上する。また、シート表面に接合部１３の膨らみや凹みを生じることなくトッピングシートの外観を良好にすると共にユニフォミティーなどタイヤ性能を向上することができる。
【００４２】
この接合部１３には、図３に示すように、ラッピング糸１４をラッピングしてもよい。これにより、接合部１３の外形形状をより安定なものとすることができ、接合部１３の径Ｄを確実に維持し、下撚糸の突き合わせ端部やフィラメントの突出等を抑え、工程通過性とタイヤ品質を良好なものとすることができる。
【００４３】
また、接合部１３におけるコード強力は、本体コード強力の６０％以上であることが好ましく、さらに７０％以上であることがより好ましい。これにより、トッピング加工時の巻取り側及び引出し側の反対方向から掛かる両テンションによるコード破断の発生を防ぐと共に、接合部１３がタイヤ中、特にカーカス層にそのまま含まれても補強性を低下させることなく、タイヤ耐久性を確保するものとなる。
【００４４】
このようにして得られたタイヤコード１は、２本のコード端部からコードを構成するフィラメントや下撚糸の略半数ずつ（３本撚りコードでは下撚糸の１本と２本）が切断除去され、残余のフィラメントや下撚糸が撚り合わされて接合部１３を形成するので、すなわち接合部１３を構成するフィラメント数がコード本体とほぼ同一にして構成されることになり、接合部１３の強度と径を本体コードと同等にある連続したタイヤコードとなる。
【００４５】
このコード端部での接続を繰り返すことでさらにコードは長尺化され、無限長さのタイヤコードとすることも可能であり、トッピング工程においてコード破断などのトラブルを発生することなく空気入りタイヤに用いるに好適な補強材を得ることができるようになる。
【００４６】
この長尺のタイヤコードは、長さの不揃いなシングルコードを接続して得られるが、元コードとしては、シングルコード処理機によるもの、コードセッターを用いて複数本のコードを同時に処理したもの、タイヤコードの処理済みすだれ織物から取り出したシングルコード等を処理済みコードを用いることができ、また、処理済みすだれ織物の隣接する経糸の端部に上記接合部を形成しすだれ織物中のタイヤコードを連続化し後、長尺のタイヤコードを織物端部から取り出すこともできる。また、未処理のすだれ織物の経糸端部に接合部を形成して経糸同士を連続化した後、接着処理を行ってタイヤコードを取り出すこともできる。
【００４７】
また、上記接合部１３の形成は、タイヤコードを材料として処理する準備過程での全ての工程において実施することができる。例えば、シングルコード処理機やコードセッターにより処理された後のシングルコードを接続する、処理済みすだれ織物から取り出したシングルコードを接続する、処理済みのタイヤコードすだれ織物の隣接する経糸端部同士を接続してその側端部から長尺化されたコードを順に取り出しボビンやリールに巻き取り使用することができ、又、トッピング装置のクリールスタンドで接続する、コード送り出し途中で短尺コードを接続し直接トッピング装置に供給する等の各段階で接続作業を実施することができる。また、未処理コードの段階で接続した後、処理を行ったものでもよい。
【００４８】
なお、上記タイヤコードは、炭素繊維やガラス繊維、極細スチールコードなどの無機繊維であっても、もちろん本発明を実施することができる。
【００４９】
［第２の実施形態］
図４、図５は第２の実施形態に係るタイヤコード１５、及びそのコードの接続方法を示す模式図である。第２の実施形態のタイヤコード１５は、コードの接続方法を第１の実施形態と異なるものとする以外は前記タイヤコード１の場合と同様であり、接続方法以外の他の説明は省略する。
【００５０】
図４，５に示すタイヤコード１５は、２本撚構造（例えば、１６７０ｄｔｅｘ／２）のタイヤコードであり、２本のコード１５１，１５２がコード端部１５１ｅ，１５２ｅにおいて接合部１５３を介して接続され１本の連続したものとなったコードである。
【００５１】
タイヤコード１５は、２本のコード１５１，１５２からコード接合部１５３に相当するそれぞれの下撚糸の１本が切断除去され、残余の下撚糸同士１５１ａ，１５２ａが互いに引き揃えられて重ね合わせ部を形成し、該重ね合わせ部の下撚糸同士が接着されて接合部１５３を形成し、この接合部１５３を介して１本の連続したタイヤコードに接続されたものである。
【００５２】
すなわち、図５に示すように、接合部１５３は、両コード端部１５１ｅ，１５２ｅから接合部１５３に該当する長さＬの上撚が解撚され、それぞれ下撚糸１５１ａと１５１ｂ、１５２ａと１５２ｂに分離され（図５（ｂ））、解撚された下撚糸はそれぞれの一方１５１ｂ，１５２ｂが解撚端部１５１ｄ，１５２ｄで切断除去される（同（ｃ））。次に、残余の下撚糸１５１ａ，１５２ａの端部１５１ｃ，１５２ｃを、突き合わせ部Ｔ’でそれぞれの解撚端部１５２ｄ、１５１ｄに突き合わせた状態で引き揃えて重ね合わせて接合部１５３を形成し（同（ｄ））、この接合部１５３の全体とその近傍に接着剤Ｃを付与（同（ｄ））し接着固化し、図４に示す連続したタイヤコード１５が得られる。
【００５３】
この場合も、両コード１５１，１５２の上撚を解撚する際、両コード共に解撚長さを接合部１５３に該当する長さＬに揃えること、双方の下撚糸を切断除去する長さを揃える必要があり、特に重ね合わせる下撚糸１５１ａ，１５２ａの長さＬを同一にすることが重要となる。
【００５４】
この第２の実施形態のタイヤコード１５においても、前記タイヤコード１と同様に、接合部の形成が容易であり、接合部の強度や径を本体並みに維持したものとなってコードの工程通過性とタイヤ性能を確保するものとなる。
【００５５】
［第３の実施形態］
図６は第３の実施形態に係るタイヤコード１６である。第３の実施形態のタイヤコード１６は、コードの接続方法を前記第１及び第２の実施形態と異なるものとする以外は前記タイヤコード１，１５の場合と同様であり、接続方法以外の他の説明は省略する。
【００５６】
図６に示すタイヤコード１６は、２本撚構造（例えば、１６７０ｄｔｅｘ／２）のタイヤコードであり、コード切断端１６１ｅ，１６２ｅを有す２本のコード１６１，１６２が接合部１６３を介して接続され１本の連続したものとなったコードであり、前記第１及び第２の実施形態の場合と同様に、２本のコード１６１，１６２からコード接合部１６３に相当するそれぞれの下撚糸の１本が切断除去され、一方のコードの下撚糸１６２ａに他方の下撚糸１６１ａを螺旋状に巻き付けると共に下撚糸同士が接着されて接合部１６３を形成し、この接合部１６３を介して１本の連続したタイヤコード１６に接続されたものである。
【００５７】
タイヤコード１６の場合、接合部１６３は、両コード端部から接合部１６３に該当する長さの上撚が解撚され、それぞれの下撚糸の一方が切断除去された後、残余の下撚糸１６１ａ，１６２ａの内、一方の下撚糸１６２ａに他方の下撚糸１６１ａを螺旋状に巻き付けて接合部１６３を形成し、この接合部１６３の全体とその近傍に接着剤Ｃを付与し接着固化して、図６に示す連続したタイヤコード１６が得られる。
【００５８】
この場合、巻き付ける側の下撚糸１６１ａの解撚長さを、巻き付け代を考慮して巻き付けられる側の下撚糸１６２ａより長くしておく必要がある。なお、巻き付けられ側の不要部分は、接合部１６３の形成後に切断除去してもよい。
【００５９】
この第３の実施形態のタイヤコード１６においても、前記タイヤコード１，１５と同様に、接合部の形成が容易であって、接合部の強度や径を本体と同等にあるコードを簡単に得ることができ、コードの工程通過性とタイヤ性能を確保するものとなる。
【００６０】
また、図７は、３本撚りコード１７（例えば、１６７０ｄｔｅｘ／３）を第３の実施形態の接続方法で接合部１７３を形成し連続化したものである。
【００６１】
図７に示すタイヤコード１７は、３本撚の上撚を解撚後の２本のコード１７１，１７２において、コード１７１に１本の下撚糸１７１ａを残し、コード１７２に２本の下撚糸１７２ａ，１７２ｂを残して他を切断除去し（図７（ｂ））、３本の下撚糸１７１ａ，１７２ａ，１７２ｂによって接合部１７３を形成する場合であり、コード１７２側の２本の下撚糸１７２ａ，１７２ｂを引き揃えた状態にしてコード１７１の下撚糸１７１ａを螺旋状に巻き付けて接合部１７３を形成し、接合部１７３とその近傍に接着剤を付与し接着固化して連続コード１７（同（ａ））としたものである。
【００６２】
この実施形態の接続方法では、２本と１本の下撚糸を撚り合わせる場合のように撚り合わせ本数が異なって撚りのバランスが取り難く困難な場合、或いは生コードのようにヤーンに熱セットがかかっておらずに柔軟で撚り合わせが困難な場合などの接続作業が実施しやすくなる。
【００６３】
［第４の実施形態］
第４の実施形態は、処理済みのタイヤコードすだれ織物から、隣接する経糸端部同士が接続された経糸をタイヤコードとして取り出すことで、効率よく得られる長尺のタイヤコードである。
【００６４】
図８は第４の実施形態に係るすだれ織物２の１例を示し、図９はその一部の拡大図である。図に示すように、このすだれ織物２は、ポリエステルやナイロン、アラミド、レーヨンなどのタイヤコードを経糸とし、数百〜数千本の多数本の経糸２０と、これらの経糸２０の長手方向所要間隔毎に打ち込まれて各経糸２０を繋ぐ緯糸３０とにより、数十〜数千ｍの長尺に製織されたものである。
【００６５】
緯糸３０は、織物の側端部で折返すことにより１本の緯糸を連続して打ち込むほか、両側端部で折り返し切断した緯糸を打ち込んで製織する（タックイン方式）こともでき、その打ち込み間隔は、処理後のすだれ織物２からの経糸２０の引き出し作業を容易にする範囲で、例えば１０〜１００ｍｍ程度の比較的大きな範囲に設定することができる。
【００６６】
この緯糸３０には、接着剤処理により経糸２０と緯糸３０が強固に接着された状態になると、経糸２０の切り離しが困難になる場合があるので、緯糸３０にテフロン（登録商標）コーティング加工を施して接着性を低下させておいてもよい。
【００６７】
こうして製織したすだれ織物２は、通常の手段により必要な接着剤処理及び熱処理等の処理を、通常のタイヤコード用ディッピングマシンを用いて容易に行なえる。
【００６８】
本発明のすだれ織物２においては、織物長手方向の両端部ａ，ｂにおいて、前記経糸２０の端部がその片側に隣接する経糸２０の端部と両端の接合部で交互に接続されて、複数本の経糸２０が連続している。図において、２１は一方の側端から奇数番目の経糸、２２は前記側端から偶数番目の経糸を示し、４はその接合部を示している。
【００６９】
前記経糸２０の接続の具体的形態として、図８及び図９に示すように、各経糸がその両端で交互に連続するように、各経糸２１または２２の端部が、織物長手方向の一端部ａにおいては、その両隣の経糸のうちのいずれか一方側の経糸２２または２１の端部と、また織物長手方向の他端部ｂにおいては、前記両隣の経糸のうち前記とは反対側の経糸２２または２１の端部とそれぞれ接続されている。
【００７０】
すなわち、織物長手方向の一端部ａでは、前記奇数番目の経糸２１の端部２１ａが次の偶数番目の経糸２２の端部２２ａと接続されるとともに、織物長手方向の他端部ｂでは、前記偶数番目の経糸２２の端部２２ｂが次の奇数番目の経糸２１の端部２１ｂと接続されて、各経糸２１，２２が両端部ａ，ｂで交互に連続している。
【００７１】
前記すだれ織物２の場合、各経糸２１，２２がその両端で交互に接続されて１本に連続している。そのため、このすだれ織物２の各経糸２０を側端から順次引き出す等の手段によりコードとして取り出すことによって全ての経糸２０が連続した長尺のタイヤコードが得られ、シングルコードの製造コストを大幅に低減することができる。
【００７２】
前記の経糸端部における接続は、上記の第１の実施形態と同様に行われ、すなわち経糸両端部２１ａと２２ａ、及び２１ｂと２２ｂの接合部に相当する部分の上撚をそれぞれ解撚して下撚糸に分離し、前記下撚糸の一部を切断除去して残余の下撚糸同士を撚り合わせて接合部４を形成し、接合部４とその近傍に接着剤を付与し接着固化させ接続されることによる。
【００７３】
従って、すだれ織物２から取り出されたタイヤコードは、その接合部４において織物本体部の経糸２０並みの強度と径を有する長尺のタイヤコードとなり、押出機やカレンダー装置によるトッピング加工においてコード破断などのトラブルを発生することのないタイヤ補強材に適したものとなる。
【００７４】
なお、前記の経糸端部における接続は、すだれ織物２の製織方向の始端側の端部については製織開始時に、また終端側の端部については製織終了時に行うのが好適であるが、このほか、製織後の適当な時期、接着剤処理等の処理の前後に接続することもできる。
【００７５】
また、すだれ織物２は、一般に織始めおよび織終りの両端部に、５０〜１５０ｍｍの程度の幅で緯糸３０の打込み密度を密にしたタビー６ａ，６ｂが形成されており、経糸２０の端部は前記タビー６ａ，６ｂより所要の長さ延出しているので、経糸端部に接合部４を形成して接続し本発明を実施するのは容易である。
【００７６】
この第４の実施形態によれば、すだれ織物長手方向の端部で片側に隣接する任意の経糸同士が接続され連続しているため、接着剤処理等の処理を施した後、このすだれ織物の経糸を側端から順に取り出すことによって、接合部の強度と径とを本体コードと同等に維持した、少なくともすだれ織物の長さの２倍以上の長尺のタイヤコードが効率良く得られ、シングルコードの製造コストの大幅な低減が図られる。
【００７７】
上記のすだれ織物は、各経糸の端部が、織物長手方向の一端部において、その両隣の経糸のうちいずれか一方側の経糸の端部と接続されるとともに、織物長手方向の他端部において、前記両隣の経糸のうち前記とは反対側の経糸の端部と接続されて、各経糸が両端部で交互に連続しているものでもよい。
【００７８】
これにより、各経糸が織物長手方向の両端部で交互に接続されて１本に連続していることになり、このすだれ織物側端から経糸を順次連続して取り出すことにより、すだれ織物の全ての経糸が１本に連続した極めて長尺のコードが得られるようになる。
【００７９】
［変形例］
また、前記すだれ織物において、側端から数えて任意の奇数番目の経糸とこれに隣接する偶数番目の経糸とが端部で接続されず、該経糸の非接続端部を織物長手方向の少なくとも一方の端部に残しておくことにより、該すだれ織物の長さの数倍の長さを持つ複数の長尺のタイヤコードを得ることができる。
【００８０】
図１０及び図１１は、前記のすだれ織物２の接続形態の変形例として、側端から数えて任意の奇数番目の経糸２１とこれに隣接する偶数番目の経糸２２とを端部で接続することなく、経糸端部２１，２２を非接続端部２０ａ，２０ｂとして残した場合を示している。
【００８１】
図１０に示すすだれ織物２ａは、織物長手方向の一端部ａにおいて、隣接する非接続の経糸２１，２２の双方を非接続端部２０ａとして残した場合を示し、図１１に示すすだれ織物２ｂは、織物長手方向の一端部ａに、非接続の経糸２０の端部２０ａを、他端部ｂに非接続の経糸２０の端部２０ｂをそれぞれ残した場合を示している。
【００８２】
この変形例のすだれ織物２ａ，２ｂによれば、該すだれ織物から各経糸２０を側端から順に取り出すことにより、織物端部の非接合部で分離した複数本分（図の場合は３本以上）の経糸長さのタイヤコードを得ることができる。
【００８３】
前記の非接合部の個所は、該すだれ織物２ａ，２ｂから得ようとするコードの長さや本数に応じて任意に設定でき、また異なった長さのタイヤコードを取り出すことも可能になる。
【００８４】
上記の各すだれ織物２，２ａ，２ｂは、通常、図１２のように、接着剤処理等の処理後にロール状に巻回しておくが、この際、側端の経糸２０の端部２０ｃ及び経糸２０の非接続端部２０ａが、該すだれ織物２の巻回体５表面に存るように巻回しておくことが好ましい。これにより、例えばすだれ織物２をロール状の巻回体５から引き出しながら、経糸２０を取り出し長尺のタイヤコードを得る方法を容易に実施できるようになる。
【００８５】
［第５の実施形態］
第５の実施形態は、前記すだれ織物２のロール状の巻回体５から経糸２０を取り出し効率よく長尺のタイヤコードを得るものである。
【００８６】
図１３に示すように、すだれ織物２の巻回体５を巻心５１を上下方向にして軸方向一方端側を上方に解放させて支持装置８に支持し、経糸２０を巻回体５の上方端側から軸方向に引き出すことで、すだれ織物２の側端部から経糸２０を順次引き出し、巻回体端部５２で折り返して下方側の経糸２０を連続して取り出すことができる。取り出された経糸２０は、回転自在のガイド部材５４とガイドローラ５３を経てボビン５５等に巻き取られる。この取り出し方法は特開２０００−１９９１６８号公報に記載の方法に基づいて容易に実施することができる。
【００８７】
さらに、図１４に示すように、すだれ織物２の２本の巻回体５ａ，５ｂを巻心５１を軸として上下に２本立てとして軸方向両端側を解放させて支持装置８に支持し、巻回体５ａの最下端側の経糸端部２０ｄと巻回体５ｂの最上端側の経糸端部２０ｅとを上記第２の実施形態の接続方法に従い接合部４ａで接続し、経糸２０を巻回体５ａの上方端側から軸方向に順次引き出すことで、２本の巻回体５ａ，５ｂのすだれ織物２から連続して経糸２０を取り出すことができ、シングルコードの製造効率を向上すると共により長尺なコードが得られるようになる。
【００８８】
上記第１〜第５の実施形態のようにして得られた長尺のタイヤコードは、必要な本数をガイド穴や筬に通す等の手段で所定のピッチで配列させて、押出機やカレンダー装置に供給しゴムをトッピングすることにより、加工中にコード破断やカレンダーロール溝からの脱線などのトラブルを発生することなく緯糸を有さない長尺のトッピングシートを得ることができ、例えば図１５に示す空気入りタイヤ７のカーカス層７１やベルト層７２或いはベルト補強層７４やベルト端部補強層７５、サイド補強層７３などに、緯糸による弊害を解消したタイヤ補強材として好適に使用することができ、さらに、従来のすだれ織物をトッピングした場合に生じる経糸と緯糸との織り目による段差を無くしてトッピングシートの薄肉化を図りタイヤの軽量化やコスト低減に寄与することができる。
【００８９】
また、この処理済みのシングルタイヤコードは、そのままタイヤ成型工程でタイヤ周方向にほぼ０°の角度でスパイラル状に巻付け、その上にトレッドやサイドのゴムを被覆して加硫一体化することにより、タイヤ周方向でジョイント部を生じさせない、例えばベルト補強層７４やベルト端部補強層７５、サイド補強層７３などの補強コードとして使用することができる。
【００９０】
そして、前記トッピングシートやシングルコードをタイヤ補強材に使用する場合、コード接合部の強度や径が本体コード並みに維持されるので、タイヤへの適用時に接合部を除去する必要がなく、タイヤ製造工数増やタイヤ材料の損失を生じることなく空気入りタイヤの耐久性やユニフォミティー等の性能を確保することができる。
【実施例】
【００９１】
以下に実施例によって本発明を更に説明するが、本発明をこれらの実施例に限定するものでないことは言うまでもない。
【００９２】
［実施例１］
ポリエステル１６７０ｄｔｅｘ／２（撚り数３８×３８回／１０ｃｍ）の２本の処理済みタイヤコードを、第１の実施形態の接続方法に従い接合部の長さを０〜２５ｍｍに変更した連続する試験用コードを作製し、それぞれのコード接合部の引張強さと径を測定し、本体コードと比較した。なお、接合部長さ０ｍｍとは、コード端末同士の突き合わせによる接続である。結果を表１に示す。
【００９３】
各試験用コードは、図２に示すように、２本のコード１１，１２の両端部１１ｅ，１２ｅから接合部１３に該当する長さＬ（３〜２５ｍｍ）の上撚を解撚しそれぞれ下撚糸１１ａと１１ｂ、１２ａと１２ｂとに分離し、解撚した下撚糸のそれぞれの一方１１ｂ，１２ｂを解撚端部１１ｄ，１２ｄで鋏を用いて切断し除去した。次に、Ｌ１，Ｌ２の長さを調整し、上撚の撚りくせ形状の残る下撚糸１１ａ，１２ａを両手に持って互いに撚り合わせ下撚糸端部を突き合わせ状（Ｔ）にして接合部１３を形成し、この接合部１３の全体とその両隣接部５ｍｍにシアノアクリレート系１液型の瞬間接着剤（東亜合成（株）製、アロンアルファ２０１）を付与して浸透させて接着し、図１に示す接合部１３を形成し連続コードを得た。引張強さ及び径は、ＪＩＳ  Ｌ１０１７に準拠し測定した。
【００９４】
【表１】
2005153747.tif 000003
【００９５】
表１に示す通り、接合部の引張強さは、接合部の長さが３ｍｍの場合は本体コードより４％程度の強度の低下が見られるが実用上で問題のないレベルにあり、５ｍｍ以上であれば何れもコード本体と遜色のない強度が得られ、２５ｍｍを越えて接合部を形成する必要がないことが明らかである。また、接合部の径は、本体コードと同等にあり、工程通過性に悪影響しないことが分かる。
【００９６】
［実施例２］
次ぎに、上記実施例１に従う接続方法により接合部長さを１０ｍｍに形成した接合部を平均１００ｍ毎に有しているポリエステル１６７０ｄｔｅｘ／２（撚り数３８×３８回／１０ｃｍ）の処理済タイヤコードを用いて、図１６の押出機口金内部９の概略図に示す多数本のコード９１を一定ピッチで配列するためにコードを挿通するハーモニカ状のガイド穴９５を有するダイインサート９３と、トッピングシートのゴム厚みを決めるダイスロート９２、及びトッピングゴムを供給する押出機（図示せず）を備えたスチーラスチックシステム（米国、スチーラスチック社製）を使用し、コード打ち込み密度２３本／２５ｍｍ、トッピング厚み１．１ｍｍ、シート幅１０ｃｍのトッピングシート９４に加工した。
【００９７】
このトッピングシート９４をコードに対して９０°の角度で所定長さに裁断したシート片を並列し突き合わせジョイントしたカーカス用補強材（Ａ）を作製し、また、接合部を含まない同構造のタイヤコードを用いて同様にカーカス用補強材（Ｂ）を作製した。このカーカス用補強材（Ａ）、（Ｂ）を用いて、図１５に示す空気入りラジアルタイヤのカーカス層７１に２プライで適用し、サイズ２１５／４５Ｒ１７のタイヤを試作（タイヤＡ、タイヤＢとする）した。なお、ベルト層７２はスチールコード２＋２×０．２５、打ち込み密度２０本／２５ｍｍの２プライとした。
【００９８】
両コードのトッピング加工時のコード破断発生の有無と同トッピング工程全体にわたる工程通過性を評価し、さらに、タイヤＡ，Ｂの高荷重耐久性を下記試験法に従い評価した。結果を表２に示す。
【００９９】
高荷重耐久性：標準リムを用いて空気圧２２０ｋＰａに調整し、ドラム径１７００ｍｍの鋼製ドラムを備えたドラム試験機により、速度１２０Ｋｍ／時間で、ＪＡＴＭＡ規定の標準荷重の９０％を負荷して８時間、次いで１００％負荷で１０時間、次に標準荷重の１１０％負荷で２２時間走行し、故障が発生しなければそのまま走行時間を延長し、合計の走行距離が１万Ｋｍまで走行させた。走行後タイヤの外観の異常有無、及びタイヤを解体しカーカスコード切れの有無を観察した。
【０１００】
【表２】
2005153747.tif 000004
【０１０１】
表２に示すように、両コード共にトッピング時にコード破断の発生が無く、全トッピング工程を通じて工程性に問題は無く、本発明のタイヤコードの工程通過性が良好であることが分かる。また、タイヤＡとタイヤＢ共に、高荷重耐久性ドラム試験において１万Ｋｍを完走し、走行後のカーカスにはコード切れが認められず、耐久性能は両者同等にある。
【０１０２】
［実施例３］
ポリエステル１６７０ｄｔｅｘ／２（撚り数３８×３８回／１０ｃｍ）の２本の処理済みタイヤコードを、第２の実施形態の接続方法に従い接合部の長さを８ｍｍに形成し、接合部の全体とその両隣接部４ｍｍにシアノアクリレート系１液型の瞬間接着剤（東亜合成（株）製、アロンアルファ２０１）を付与して浸透させて接着し、図４に示す接合部を形成した実施例の連続コードを得た。コード接合部の引張強さと径を測定し、本体コードと比較した。結果を表３に示す。
【０１０３】
【表３】
2005153747.tif 000005
【０１０４】
実施例のタイヤコードは、その接合部の引張強さ、径共に本体コードと同等であり、何ら遜色のない品質でありトッピング作業やタイヤ性能を確保するものとなることが分かる。
【０１０５】
［実施例４］
ポリエステル１６７０ｄｔｅｘ／２（撚り数３８×３８回／１０ｃｍ）の２本の処理済みタイヤコードを、第３の実施形態の接続方法に従い接合部の長さを８ｍｍに形成し、接合部の全体とその両隣接部４ｍｍを実施例３と同様に瞬間接着剤（アロンアルファ２０１）を用いて接着し、図６に示す接合部を形成した実施例の連続コードを得た。コード接合部の引張強さと径を測定し、本体コードと比較した。結果を表４に示す。
【０１０６】
【表４】
2005153747.tif 000006
【０１０７】
実施例のタイヤコードは、その接合部の引張強さ、径共に本体コードと同等にあり、その品質には差異のないことが明白である。
【０１０８】
［実施例５］
ナイロン６６、１４００ｄｔｅｘ／２（撚り数３２×３２回／１０ｃｍ）のタイヤコードを経糸とするすだれ織物（コード打ち込み密度２３本／２５ｍｍ、織物幅１ｍ、織物長５００ｍ、緯糸は３０番手綿糸、緯糸打ち込み間隔３ｃｍ）を作製した。この際、このすだれ織物両端部の経糸端部を、実施例１と同様の接続方法で図８のすだれ織物２に示すように接続し、織物全体の経糸が１本に連続するコードとなるように接合部を形成した。次に、ＲＦＬ接着剤処理と熱処理を常法に従いディッピングマシンを用いて処理し、処理済みタイヤコードのすだれ織物を得、この織物の巻回体から、図１３に示す方法で経糸を側端部から順次取り出して長尺のタイヤコードを得た。
【０１０９】
このタイヤコードの取り出し作業において、コードの破断や接合部での取り出し不具合を起こすことなく、すだれ織物全体から全ての経糸を１本のタイヤコードとして取り出すことができた。
【０１１０】
さらに、このタイヤコードを用いて、実施例２と同様にスチーラスチックシステムを使用し、コード打ち込み密度２５本／２５ｍｍ、トッピング厚み１．２ｍｍ、シート幅１０ｃｍのトッピングシートに加工して、タイヤ用補強材を作製した。
【０１１１】
スチーラスチックシステムを使用したトッピング加工においても、コード破断などのトラブルを一切発生することなく全てのコードをトッピングすることができた。すなわち、すだれ織物から経糸を取り出して得られたタイヤコードにおいても、コード接合部の強度低下やコード径の増大などの異常が発生していないことを示し、これによりシングルコードの製造効率を大幅に改善し、シングルコードのコスト低減を実現することができる。
【産業上の利用可能性】
【０１１２】
この発明のタイヤコードは、コード接合部の強度と径を本体コード並みに維持する長尺のシングルタイヤコードであり、緯糸無しトッピングシートを効率よく製造して空気入りタイヤのカーカス、ベルト、ベルト補強層、サイドウォール等の各部位の補強材として使用することができる。また、タイヤ以外の工業用品や車両用部品等、例えばＶベルトやコンベアベルト、空気バネ、自動車用フレキシブルカップリングなどの補強材としても利用できる。
【図面の簡単な説明】
【０１１３】
【図１】第１の実施形態のタイヤコードを示す正面図である。
【図２】第１の実施形態の接合部の形成を説明する模式図である。
【図３】第１の実施形態の変形例を示す正面図である。
【図４】第２の実施形態のタイヤコードを示す正面図である。
【図５】第２の実施形態の接合部の形成を説明する模式図である。
【図６】第３の実施形態のタイヤコードを示す正面図である。
【図７】第３の実施形態の変形例を示す正面図である。
【図８】第４の実施形態のすだれ織物を示す一部を省略した平面図である。
【図９】同上の拡大図である。
【図１０】変形例のすだれ織物を示す一部を省略した平面図である。
【図１１】さらに他の変形例のすだれ織物を示す一部を省略した平面図である。
【図１２】すだれ織物をロール状に巻回した斜視図である。
【図１３】第５に実施形態の経糸引き出し方法を示す概略斜視図である。
【図１４】経糸の引き出し方法の他の例を示す概略斜視図である。
【図１５】実施例の空気入りラジアルタイヤの半断面図である。
【図１６】押出機口金の内部を示す概略図である。
【符号の説明】
【０１１４】
１，１１，１２……タイヤコード
１１ａ，１１ｂ，１２ａ，１２ｂ……下撚糸
１３……接合部
Ｃ……接着剤
【図１】
2005153747.tif 000007
【図２】
2005153747.tif 000008
【図３】
2005153747.tif 000009
【図４】
2005153747.tif 000010
【図５】
2005153747.tif 000011
【図６】
2005153747.tif 000012
【図７】
2005153747.tif 000013
【図８】
2005153747.tif 000014
【図９】
2005153747.tif 000015
【図１０】
2005153747.tif 000016
【図１１】
2005153747.tif 000017
【図１２】
2005153747.tif 000018
【図１３】
2005153747.tif 000019
【図１４】
2005153747.tif 000020
【図１５】
2005153747.tif 000021
【図１６】
2005153747.tif 000022